ЭЛЕКТРОЛИТ ДЛЯ ОСАЖДЕНИЯ СПЛАВА МЕДЬ-СЕРЕБРО
ELECTROLYTE FOR PRECIPITATING COPPER-SILVER ALLOY

Изобретение относится к области гальваностегии, в частности к электролитическому осаждению медь-серебро.
2
Известен электролит для осаждения сплава медь-серебро, содержащий сульфат меди, нитрат серебра, трилон Б. Рассеивающая способность этого электролита, измеренная в ячейке Филда, составляет 49-54%, а скорость коррозии полученных покрытий в 0,1 н. растворе серной кислоты составляет 6,7-7,2 г/мч [1].
Задачей заявляемого изобретения является повышение рассеивающей способности электролита и коррозионной стойкости получаемых покрытий.
Предлагаемый электролит отличается от известного тем, что кроме соединений меди, серебра и трилона Б содержит винную кислоту диметилолтиомочевину при следующем соотношении компонентов, г/л:
- азотнокислая медь - 20-30;
- азотнокислое серебро - 3-5;
- трилон Б - 40-50;
- винная кислота - 2-4;
- диметилолтиомочевина - 0,4-0,6;
- аммиак - до pH 8,5-9,5;
- вода - до рабочего объема.
AgЭДТА
CuЭДТA
Трилон Б связывает ионы меди и серебра в прочные трилонатные комплексы (lgβ=7,32 и lgβ=18,8), что препятствует гидролизу солей и улучшает стабильность электролита.
Дополнительное введение винной кислоты способствует улучшению буферных свойств раствора, повышению поляризации катода и модифицированию структуры покрытий.
Поверхностно-активное вещество диметилолтиомочевина, адсорбируясь на катоде, ингибирует процесс восстановления ионов металлов, одновременно улучшая смачиваемость осадков, что приводит к повышению равномерности распределения металла по поверхности катода.
Электролит готовят растворением в отдельных порциях воды соли меди, соли серебра и трилона Б. Часть раствора трилона Б добавляют при перемешивании в раствор соли меди, а вторую половину комплексона - в раствор соли серебра. Смеси растворов оставляют на 10-15 минут для полного комплексообразования, а затем медленно (при интенсивном перемешивании) к раствору комплексоната меди добавляют раствор комплексоната серебра. К полученной смеси последовательно добавляют винную кислоту и диметилолтиомочевину и доводят объем электролита до рабочего водой.
2
Электроосаждение покрытий ведут при катодной плотности тока 1,3-2,5 А/дм, при температуре 20-25°С, pH 8,5-9,5, при перемешивании с использованием платиновых анодов.
Конкретные примеры использования электролита и некоторые свойства получаемых покрытий представлены в таблице.
Компоненты электролита (г/л) и результаты исследований
Состав по примерам
1
2
3
Азотнокислая медь
20
25
30
Азотнокислое серебро
3
4
5
Винная кислота
20
25
30
Трилон Б
40
45
50
Диметилолтиомочевина
0,4
0,5
0,6
Плотность тока, А/дм<sup>2</sup>
0,5
2,0
2,5
Температура, °С
20,0
22,5
25,0
Перемешивание, об/мин
60
60
60
pH
1,5
2,0
2,5
Выход по току, %
82
84
87
Содержание серебра в сплаве, %
7,2
8,1
10,3
Рассеивающая способность, %
59
63
65
Скорость коррозии, г/(м<sup>2</sup>·ч)
4,9
4,7
4,1
Внешний вид покрытий
Серо-розовые, мелкокристаллические
Светло-розовые, гладкие, ровные
Светло-розовые, гладкие, полублестящие
Рассеивающая способность предлагаемого электролита при введении в его состав винной кислоты и диметилолтиомочевины увеличивается на 15-20% по сравнению с известным электролитом. Скорость коррозии покрытий, полученных из предлагаемого электролита, в 1,5-2,0 раза меньше, чем покрытий из известного раствора.
Литература
1. Избекова О.В., Кудра O.K., Гаевская Л.В. Укр. хим. журнал, 1971, вып.37, №7, с.655-659.